(57)【要約】      （修正有）【課題】タリウム含有硝酸カリウムに含まれるタリウムを回収し有効利用するとともに、硝酸カリウムについても回収して有効利用することができるタリウム及び硝酸カリウムの回収方法及び回収装置を提供する。【解決手段】タリウム含有硝酸カリウムを溶解槽１にて水に溶解して水溶液とし、電気分解槽３にてこの水溶液直流電流を通電することにより、溶存するタリウムを金属タリウムまたは酸化タリウムとして析出させ、金属タリウムまたは酸化タリウムを回収するタリウム回収工程と、固液分離機５によってタリウムが除去された水溶液を結晶缶６にて濃縮することにより、溶存する硝酸カリウムを結晶として析出させ、固液分離機８によって硝酸カリウム結晶を回収する硝酸カリウム回収工程と、を有する。【選択図】図１
2010053416.tif 000002
【特許請求の範囲】
【請求項１】
タリウム含有硝酸カリウムからタリウム及び硝酸カリウムを回収する方法であって、
前記タリウム含有硝酸カリウムを水に溶解して水溶液とし、この水溶液に直流電流を通電することにより、この水溶液に溶存するタリウムを金属タリウムまたは酸化タリウムとして析出させ、この金属タリウムまたは酸化タリウムを回収するタリウム回収工程と、
このタリウムが除去された水溶液を濃縮することにより、この水溶液に溶存する硝酸カリウムを結晶として析出させ、この硝酸カリウム結晶を回収する硝酸カリウム回収工程と、
を有することを特徴とするタリウム及び硝酸カリウムの回収方法。
【請求項２】
前記タリウム含有硝酸カリウムを溶解させた水溶液の水素イオン濃度を７未満に保持することにより、この水溶液に溶存するタリウムを金属タリウムとして析出させることを特徴とする請求項１記載のタリウム及び硝酸カリウムの回収方法。
【請求項３】
前記タリウム含有硝酸カリウムを溶解させた水溶液にカリウムハロゲン化物を加えることにより、この水溶液に溶存するタリウムを酸化タリウムとして析出させることを特徴とする請求項１記載のタリウム及び硝酸カリウムの回収方法。
【請求項４】
前記濃縮は、加熱手段、逆浸透膜、電気透析のいずれか１つ以上の手段を用いて行うことを特徴とする請求項１、２または３記載のタリウム及び硝酸カリウムの回収方法。
【請求項５】
タリウム含有硝酸カリウムからタリウム及び硝酸カリウムを回収する装置であって、
前記タリウム含有硝酸カリウムを水に溶解して水溶液とする溶解槽と、
前記水溶液に直流電流を通電することにより、この水溶液に溶存するタリウムを金属タリウムまたは酸化タリウムとして析出させる電気分解槽と、
この析出した金属タリウムまたは酸化タリウムを分離回収する第１の分離回収手段と、
このタリウムが除去された水溶液を濃縮し、この水溶液に溶存する硝酸カリウムを結晶として析出させる析出手段と、
この硝酸カリウム結晶を分離回収する第２の分離回収手段と、
を備えてなることを特徴とするタリウム及び硝酸カリウムの回収装置。
【請求項６】
前記析出手段は、加熱手段、逆浸透膜、電気透析のいずれか１つ以上を備えていることを特徴とする請求項５記載のタリウム及び硝酸カリウムの回収装置。
【発明の詳細な説明】
【技術分野】
【０００１】
本発明は、タリウム及び硝酸カリウムの回収方法及び回収装置に関し、更に詳しくは、タリウム含有硝酸カリウムからレアメタルであるタリウムを回収し有効利用するとともに、硝酸カリウムを回収して有効利用する際に用いて好適なタリウム及び硝酸カリウムの回収方法及び回収装置に関するものである。
【背景技術】
【０００２】
近年、地球環境の保護の高まりにより、産業廃棄物を有効利用するセメント製造設備を初め、産業廃棄物の最終処分施設、石油化学プラント、各種工場等においても、環境対策が非常に重要視されている。例えば、セメント製造設備では、産業廃棄物に含まれる塩素等の揮発性成分を取り除くために塩素バイパス装置が設置されている。
ところで、この塩素バイパス装置から排出される塩素バイパスダストには、タリウム等の有用な重金属類を含んでいるので、再びセメント原料として再利用するには、これらの塩素化合物を取り除くとともに、タリウム等の有用な重金属類を回収する必要がある。
【０００３】
従来のタリウムの回収方法としては、次の様な各種の方法が提案されている。
（１）タリウム含有原料を、硫酸と還元剤とを用いて還元浸出し、得られた浸出液を中和し濾別して、タリウム浸出液と中和澱物とを得、この中和澱物を塩酸に溶解した後、還元剤を添加し、生成した沈澱を固液分離することにより、タリウムを回収する方法（特許文献１）。
（２）タリウム含有物質を、酸化浸出し、固液分離してタリウム含有液を得、このタリウム含有液に還元剤及び塩素源を加えて塩化タリウム等を沈澱させ、この塩化タリウムを濃硫酸で加熱溶解して硫酸タリウム溶液を得、この硫酸タリウム溶液を還元することにより、金属タリウムを回収する方法（特許文献２）。
【０００４】
一方、工場や流通施設等から排出される産業廃棄物や一般家庭から排出される一般廃棄物においても、これらの廃棄物を水洗した際に生じる排水、あるいは都市ごみ焼却灰、飛灰、プラスチック焼却灰等を水洗した際に生じる排水中には、タリウム、鉛、カドミウム、クロム、水銀等の金属が含まれているので、これらの重金属を排水中から極力除去し、水質を浄化するとともに、タリウム等の有用な重金属類を回収する必要がある。
そこで、次の様な排水からの金属の除去方法が提案されている。
（３）排水に直流電流を通電することにより、この排水に溶存する金属を酸化物として析出させ、この金属酸化物を上記の排水から分離する方法（特許文献３）。
この金属の除去方法によれば、排水に含まれる金属を効率的に取り除くことができ、排水中の金属濃度を著しく低下させることができる。したがって、排水の水質を排水基準に十分適合した状態にまで向上させることができるという効果がある。
【特許文献１】特許第２６８２７３３号公報
【特許文献２】特許第２９７００９５号公報
【特許文献３】特開２００７−１１７９６５号公報
【発明の開示】
【発明が解決しようとする課題】
【０００５】
ところで、タリウム含有硝酸カリウムのように、硝酸カリウムにタリウムが含まれているような場合、従来のタリウムの回収方法や金属の除去方法では、タリウムと硝酸カリウムとを全く別個の工程により回収せざるを得ず、また、タリウムと硝酸カリウムとを個々に回収する場合、回収するためのコストが高くなり過ぎるという問題があり、タリウム含有硝酸カリウムを資源として有効利用することが難しかった。
このように、タリウム含有硝酸カリウムについては、従来から資源として有効利用されておらず、また、有効利用するための方法についても殆どなされておらず、安全性を考慮した上で廃棄物として処理されているのが現状である。
【０００６】
本発明は、上記の課題を解決するためになされたものであって、タリウム含有硝酸カリウムを廃棄物として処分することなく、このタリウム含有硝酸カリウムに含まれるレアメタルであるタリウムを回収し有効利用するとともに、このタリウム含有硝酸カリウムに含まれる硝酸カリウムについても回収して有効利用することができるタリウム及び硝酸カリウムの回収方法及び回収装置を提供することを目的とする。
【課題を解決するための手段】
【０００７】
本発明は、上記課題を解決するために次の様なタリウム及び硝酸カリウムの回収方法及び回収装置を提供した。
すなわち、本発明のタリウム及び硝酸カリウムの回収方法は、タリウム含有硝酸カリウムからタリウム及び硝酸カリウムを回収する方法であって、前記タリウム含有硝酸カリウムを水に溶解して水溶液とし、この水溶液に直流電流を通電することにより、この水溶液に溶存するタリウムを金属タリウムまたは酸化タリウムとして析出させ、この金属タリウムまたは酸化タリウムを回収するタリウム回収工程と、このタリウムが除去された水溶液を濃縮することにより、この水溶液に溶存する硝酸カリウムを結晶として析出させ、この硝酸カリウム結晶を回収する硝酸カリウム回収工程と、を有することを特徴とする。
【０００８】
このタリウム及び硝酸カリウムの回収方法では、タリウム含有硝酸カリウムを含む水溶液に直流電流を通電することにより、この水溶液に溶存するタリウムを金属タリウムまたは酸化タリウムとして析出させ、この金属タリウムまたは酸化タリウムを回収する。その後、このタリウムが除去された水溶液を濃縮することにより、この水溶液に溶存する硝酸カリウムを結晶として析出させ、この硝酸カリウム結晶を回収する。
これにより、タリウム含有硝酸カリウムに含まれるタリウム及び硝酸カリウムを効率的に回収することが可能になり、この回収されたタリウム及び硝酸カリウムを有効利用することが可能になる。
【０００９】
前記タリウム含有硝酸カリウムを溶解させた水溶液の水素イオン濃度を７未満に保持することにより、この水溶液に溶存するタリウムを金属タリウムとして析出させることが好ましい。
前記タリウム含有硝酸カリウムを溶解させた水溶液にカリウムハロゲン化物を加えることにより、この水溶液に溶存するタリウムを酸化タリウムとして析出させることが好ましい。
前記濃縮は、加熱手段、逆浸透膜、電気透析のいずれか１つ以上の手段を用いて行うことが好ましい。
【００１０】
本発明のタリウム及び硝酸カリウムの回収装置は、タリウム含有硝酸カリウムからタリウム及び硝酸カリウムを回収する装置であって、前記タリウム含有硝酸カリウムを水に溶解して水溶液とする溶解槽と、前記水溶液に直流電流を通電することにより、この水溶液に溶存するタリウムを金属タリウムまたは酸化タリウムとして析出させる電気分解槽と、この析出した金属タリウムまたは酸化タリウムを分離回収する第１の分離回収手段と、このタリウムが除去された水溶液を濃縮し、この水溶液に溶存する硝酸カリウムを結晶として析出させる析出手段と、この硝酸カリウム結晶を分離回収する第２の分離回収手段と、を備えてなることを特徴とする。
【００１１】
この回収装置では、溶解槽にて得られたタリウム含有硝酸カリウム水溶液を電気分解槽に投入し、この電気分解槽にて水溶液に直流電流を通電することにより、この水溶液に溶存するタリウムを金属タリウムまたは酸化タリウムとして析出させ、析出した金属タリウムまたは酸化タリウムを第１の分離回収手段にて分離回収する。
また、このタリウムが除去された水溶液を析出手段にて濃縮することにより、この水溶液に溶存する硝酸カリウムを結晶として析出させ、この析出した硝酸カリウム結晶を第２の分離回収手段にて分離回収する。
これにより、簡単な装置で、タリウム含有硝酸カリウムに含まれるタリウム及び硝酸カリウムを効率的に回収することが可能になり、この回収されたタリウム及び硝酸カリウムを有効利用することが可能になる。
【００１２】
前記析出手段は、加熱手段、逆浸透膜、電気透析のいずれか１つ以上を備えていることが好ましい。
【発明の効果】
【００１３】
本発明のタリウム及び硝酸カリウムの回収方法によれば、タリウム含有硝酸カリウムを水に溶解して水溶液とし、この水溶液に直流電流を通電することにより、この水溶液に溶存するタリウムを金属タリウムまたは酸化タリウムとして析出させ、この金属タリウムまたは酸化タリウムを回収するタリウム回収工程と、このタリウムが除去された水溶液を濃縮することにより、この水溶液に溶存する硝酸カリウムを結晶として析出させ、この硝酸カリウム結晶を回収する硝酸カリウム回収工程と、を有するので、タリウム含有硝酸カリウムに含まれるタリウム及び硝酸カリウムを簡単な操作で効率的に回収することができる。したがって、タリウム含有硝酸カリウムからタリウム及び硝酸カリウムを個々に回収して、これらを再度有効利用することができる。
また、工程が簡素であるから、タリウム及び硝酸カリウムを回収するためのコスト及び時間も低く抑えることができる。
【００１４】
本発明のタリウム及び硝酸カリウムの回収装置によれば、タリウム含有硝酸カリウムを水に溶解して水溶液とする溶解槽と、前記水溶液に直流電流を通電することにより、この水溶液に溶存するタリウムを金属タリウムまたは酸化タリウムとして析出させる電気分解槽と、この析出した金属タリウムまたは酸化タリウムを分離回収する第１の分離回収手段と、このタリウムが除去された水溶液を濃縮し、この水溶液に溶存する硝酸カリウムを結晶として析出させる析出手段と、この硝酸カリウム結晶を分離回収する第２の分離回収手段と、を備えたので、タリウム含有硝酸カリウムに含まれるタリウム及び硝酸カリウムを簡単な装置で効率的に回収することができる。したがって、タリウム含有硝酸カリウムから回収したタリウム及び硝酸カリウムを再度有効利用することができる。
また、装置が簡素であるから、タリウム及び硝酸カリウムを回収するためのコストも低く抑えることができる。
【発明を実施するための最良の形態】
【００１５】
本発明のタリウム及び硝酸カリウムの回収方法及び回収装置を実施するための最良の形態について、図面に基づき説明する。
なお、本形態は、発明の趣旨をより良く理解させるために具体的に説明するものであり、特に指定のない限り、本発明を限定するものではない。
【００１６】
図１は、本発明の一実施形態のタリウム及び硝酸カリウムの回収装置を示す模式図であり、タリウム含有硝酸カリウムからタリウム（Ｔｌ）及び硝酸カリウム（ＫＮＯ３）を回収する装置の例である。
【００１７】
このタリウム及び硝酸カリウムの回収装置は、タリウム含有硝酸カリウムを水に溶解して水溶液とする溶解槽１と、この溶解槽１内の水を加熱するために当該水に１００℃以上の高温の水蒸気を供給する高温水蒸気供給用配管２と、この水溶液を貯留し、この水溶液に直流電流を通電することにより、この水溶液に溶存するタリウムを金属タリウムまたは酸化タリウムとして析出させる電気分解槽３と、この電気分解槽３内の水溶液に直流電流を通電する直流安定化電源４と、水溶液から析出した金属タリウムまたは酸化タリウムを分離回収する固液分離機（第１の分離回収手段）５と、このタリウムが除去された水溶液を濃縮し、この水溶液に溶存する硝酸カリウムを結晶として析出させる結晶缶（析出手段）６と、この結晶缶６内の水溶液を加熱するために該水溶液に１００℃以上の高温の水蒸気を供給する高温水蒸気供給用配管（加熱手段）７と、この水溶液から析出した硝酸カリウム結晶を分離回収する固液分離機（第２の分離回収手段）８とにより構成されている。
【００１８】
固液分離機５としては、金属タリウムまたは酸化タリウムを分離回収することのできるものであればよく、例えば、精密濾過膜（ＭＦ）を備えた精密濾過装置、遠心分離装置等が挙げられる。
結晶缶６としては、タリウムが除去された水溶液を濃縮することで、この水溶液に溶存する硝酸カリウムを結晶として析出させることができるものであればよく、したがって、水溶液を加熱濃縮するための手段である高温水蒸気供給用配管７は、水溶液を濃縮するための逆浸透膜あるいは電気透析に替えることもできる。また、これら高温水蒸気供給用配管７、逆浸透膜及び電気透析は、これらのうち２つまたは３つを同時に備えていてもよい。
固液分離機８としては、硝酸カリウムを分離回収することのできるものであればよく、例えば、精密濾過装置、遠心分離装置等が挙げられる。
【００１９】
次に、本発明のタリウム及び硝酸カリウムの回収方法（以下、単に回収方法と称する）について、図１に基づき説明する。
本実施形態の回収方法は、タリウム含有硝酸カリウムを水に溶解して水溶液とし、この水溶液に直流電流を通電することにより、この水溶液に溶存するタリウムを金属タリウムまたは酸化タリウムとして析出させ、この金属タリウムまたは酸化タリウムを回収するタリウム回収工程と、このタリウムが除去された水溶液を濃縮することにより、この水溶液に溶存する硝酸カリウムを結晶として析出させ、この硝酸カリウム結晶を回収する硝酸カリウム回収工程と、を有する。
【００２０】
この回収方法で用いられる「タリウム含有硝酸カリウム」は、硝酸カリウム中にタリウムが０．２〜３質量％含まれる硝酸塩であり、硝酸カリウムの純度は概ね９７〜９９．８質量％である。この硝酸カリウムは、不純物としてＮａ、Ｐｂ、Ｃａ、Ｆｅ等が含まれている。
【００２１】
次に、この回収方法の各工程について詳細に説明する。
［タリウム回収工程］
「タリウム含有硝酸カリウム水溶液の調製」
溶解槽１に所定量の水、例えば、溶解するタリウム含有硝酸カリウムに対して２質量倍〜１０質量倍の水を投入し、この水に所定量のタリウム含有硝酸カリウムを投入し撹拌して、このタリウム含有硝酸カリウムを水に溶解させ、タリウム含有硝酸カリウム水溶液とする。
この水の温度は、タリウム含有硝酸カリウムが溶解する温度であればよく、１０℃〜５０℃の範囲が好ましい。
【００２２】
ここで水の投入量を上記の様に限定した理由は、この水溶液に直流電流を通電した際に、この水溶液に溶存するタリウムを金属タリウムまたは酸化タリウムとして効果的に析出させるのに十分な範囲であるからである。
なお、水の投入量がタリウム含有硝酸カリウムの２質量倍未満であると、温度によっては硝酸カリウムが全量溶解しない場合があり得るからであり、また、得られる水溶液の粘性が高くなり、後の工程へのポンプ輸送が難しくなるので好ましくない。一方、水の投入量がタリウム含有硝酸カリウムの１０質量倍を超えると、水溶液中のタリウム及び硝酸カリウムの量が少なくなり、タリウム及び硝酸カリウムの回収効率が低下することになるので、好ましくない。
【００２３】
「タリウム含有硝酸カリウム水溶液の電気分解」
タリウム含有硝酸カリウム水溶液を溶解槽１から電気分解槽３へポンプ輸送し、この電気分解槽３にて水溶液に直流安定化電源４により直流電流を通電して電気分解を行い、この水溶液中に溶解しているタリウムを金属タリウムまたは酸化タリウムとして析出させる。
【００２４】
ここで、電気分解の際に、上記の水溶液に塩酸、硝酸、硫酸等の酸を添加して、この水溶液のｐＨ（水素イオン濃度）を７未満、好ましくは４以上かつ７未満に保持すれば、この水溶液に溶存するタリウムを金属タリウムとして析出させることができる。
一方、上記の水溶液に、塩化カリウム等のカリウムハロゲン化物を添加すれば、この水溶液に溶存するタリウムを酸化タリウムとして析出させることができる。
このように、電気分解の際に、酸、カリウムハロゲン化物のいずれか１種を添加することにより、この水溶液に溶存するタリウムを金属タリウム、酸化タリウムのいずれかの状態で析出させることができる。
【００２５】
「タリウムの固液分離」
この金属タリウムまたは酸化タリウムが析出した水溶液を固液分離機５にポンプ輸送し、析出した金属タリウムまたは酸化タリウムを水溶液から分離し回収する。
ここで回収された金属タリウムの純度は９７質量％程度であり、また、酸化タリウムの純度は９７質量％程度である。
【００２６】
［硝酸カリウム回収工程］
「水溶液の加熱濃縮・晶析」
タリウムが除去された水溶液を結晶缶６に投入し、この水溶液を高温水蒸気供給用配管７から供給される１００℃以上の高温水蒸気により加熱して水分を蒸発させることにより、濃縮・析出させる。
この濃縮の程度は、上記の水溶液中に過剰に含まれる硝酸カリウムが析出するまで濃縮する必要があり、上記の水溶液の温度にもよるが、概ね１／２〜１／１０まで濃縮することが好ましい。
この濃縮は、高温水蒸気による加熱の他、逆浸透膜や電気透析を用いても容易に行うことができる。
【００２７】
「硝酸カリウムの固液分離」
この硝酸カリウムが析出した水溶液を固液分離機８にポンプ輸送し、析出した硝酸カリウムを水溶液から分離し回収する。
ここで回収された硝酸カリウムの純度は９７質量％程度であり、金属タリウムまたは酸化タリウムを０．０５質量％程度含んでいる。
この固液分離機８から排出される排水は、結晶缶６に送られて再利用されるが、所定の排水処理を施した後、外部へ排出されることもある。
【００２８】
以上説明したように、本実施形態のタリウム及び硝酸カリウムの回収方法によれば、タリウム含有硝酸カリウムを水に溶解して水溶液とし、この水溶液に直流電流を通電することにより、この水溶液に溶存するタリウムを金属タリウムまたは酸化タリウムとして析出させて回収した後、このタリウムが除去された水溶液を濃縮することにより、この水溶液に溶存する硝酸カリウムを結晶として析出させて回収するので、タリウム含有硝酸カリウムに含まれるタリウム及び硝酸カリウムを個別に簡単な操作で効率的に回収することができる。したがって、タリウム含有硝酸カリウムからタリウム及び硝酸カリウムを個々に回収して、これらを再度有効利用することができる。
また、タリウム回収工程と、硝酸カリウム回収工程とを続けて行うことができるので、タリウム及び硝酸カリウムを回収するためのコスト及び時間も低く抑えることができる。
【００２９】
本実施形態のタリウム及び硝酸カリウムの回収装置によれば、タリウム含有硝酸カリウム水溶液を作製する溶解槽１と、高温水蒸気供給用配管２と、この水溶液から金属タリウムまたは酸化タリウムを析出させる電気分解槽３と、直流安定化電源４と、金属タリウムまたは酸化タリウムを分離回収する固液分離機５と、水溶液中の硝酸カリウムを結晶として析出させる結晶缶６と、高温水蒸気供給用配管７と、硝酸カリウム結晶を分離回収する固液分離機８とにより構成したので、タリウム含有硝酸カリウムに含まれるタリウム及び硝酸カリウムを簡単な装置で効率的に回収することができる。したがって、タリウム含有硝酸カリウムから回収したタリウム及び硝酸カリウムを再度有効利用することができる。
また、装置の構成が簡単であるから、タリウム及び硝酸カリウムを回収するためのコストも低く抑えることができる。
【実施例】
【００３０】
以下、本発明のタリウム及び硝酸カリウムの回収方法について実施例を挙げて具体的に説明するが、本発明はその要旨を超えない限り、以下の実施例によって何ら制限されるものではない。
【００３１】
「実施例１」
タリウム含有硝酸カリウムと水との質量比が１：５になるように、タリウムを７２１０ｍｇ／ｋｇ含むタリウム含有硝酸カリウム１ｋｇを水５ｋｇに投入し、撹拌してタリウム含有硝酸カリウム水溶液を得た。
【００３２】
次いで、このタリウム含有硝酸カリウム水溶液に白金電極を介して５００ｍＡの直流電流を通電して電気分解を行ったところ、銀色の析出物が生成した。
次いで、この析出物を回収し、この析出物の同定を粉末Ｘ線回折（ＸＲＤ）により行ったところ、金属タリウムであることが確認された。図２に、実施例１の析出物の粉末Ｘ線回折（ＸＲＤ）図形を示す。
【００３３】
次いで、金属タリウムが除去された水溶液を結晶缶６に投入し、１００℃の高温水蒸気による加熱を６０分間行って水分を蒸発させ、この水溶液の容積が１／１０になるまで濃縮した。これにより、水溶液中に茶白色の微結晶が析出した。
次いで、この微結晶が析出した水溶液を固液分離機８を用いて固液分離し、析出した微結晶を水溶液から分離し回収した。
【００３４】
この微結晶の同定を粉末Ｘ線回折（ＸＲＤ）により行ったところ、結晶性の良い硝酸カリウムであることが確認された。図３に、実施例１の微結晶の粉末Ｘ線回折（ＸＲＤ）図形を示す。
この微結晶中のタリウムの含有量をＩＰＣ−ＡＥＳにより分析したところ、７１５ｍｇ／ｋｇであり、当初のタリウム含有硝酸カリウムと比べてタリウムの含有量が約１／１０になっていることが分かった。
【００３５】
「実施例２」
タリウム含有硝酸カリウムと水との質量比が１：５になるように、タリウムを７２１０ｍｇ／ｋｇ含むタリウム含有硝酸カリウム１ｋｇを水５ｋｇに投入し、撹拌してタリウム含有硝酸カリウム水溶液を得た。
【００３６】
次いで、このタリウム含有硝酸カリウム水溶液に塩酸を添加して、この水溶液のｐＨを５に保持し、この水溶液に白金電極を介して５００ｍＡの直流電流を通電して電気分解を行ったところ、銀色の析出物が生成した。
次いで、この析出物を回収し、この析出物の同定を粉末Ｘ線回折（ＸＲＤ）により行ったところ、金属タリウムであることが確認された。
【００３７】
次いで、金属タリウムが除去された水溶液を結晶缶６に投入し、１００℃の高温水蒸気による加熱を６０分間行って水分を蒸発させ、この水溶液の容積が１／１０になるまで濃縮した。これにより、水溶液中に茶白色の微結晶が析出した。
次いで、この微結晶が析出した水溶液を固液分離機８を用いて固液分離し、析出した微結晶を水溶液から分離し回収した。
【００３８】
この微結晶の同定を粉末Ｘ線回折（ＸＲＤ）により行ったところ、結晶性の良い硝酸カリウムであることが確認された。
この微結晶中のタリウムの含有量をＩＰＣ−ＡＥＳにより分析したところ、９６５ｍｇ／ｋｇであり、当初のタリウム含有硝酸カリウムと比べてタリウムの含有量が約１／１０になっていることが分かった。
【００３９】
「実施例３」
タリウム含有硝酸カリウムと水との質量比が１：５になるように、タリウムを７２１０ｍｇ／ｋｇ含むタリウム含有硝酸カリウム１ｋｇを水５ｋｇに投入し、撹拌してタリウム含有硝酸カリウム水溶液を得た。
【００４０】
次いで、このタリウム含有硝酸カリウム水溶液に塩化カリウム５０ｇを添加し、この水溶液に白金電極を介して５００ｍＡの直流電流を通電して電気分解を行ったところ、褐色の析出物が生成した。
次いで、この析出物を含む水溶液を固液分離機５を用いて固液分離し、析出物を水溶液から分離し回収した。
この析出物の同定を粉末Ｘ線回折（ＸＲＤ）により行ったところ、酸化タリウムであることが確認された。図４に、実施例３の析出物の粉末Ｘ線回折（ＸＲＤ）図形を示す。
【００４１】
次いで、酸化タリウムが除去された水溶液を結晶缶６に投入し、１００℃の高温水蒸気による加熱を６０分間行って水分を蒸発させ、この水溶液の容積が１／１０になるまで濃縮した。これにより、水溶液中に茶白色の微結晶が析出した。
次いで、この微結晶が析出した水溶液を固液分離機８を用いて固液分離し、析出した微結晶を水溶液から分離し回収した。
【００４２】
この微結晶の同定を粉末Ｘ線回折（ＸＲＤ）により行ったところ、結晶性の良い硝酸カリウムであることが確認された。
この微結晶中のタリウムの含有量をＩＰＣ−ＡＥＳにより分析したところ、７５５ｍｇ／ｋｇであり、当初のタリウム含有硝酸カリウムと比べてタリウムの含有量が約１／１０になっていることが分かった。
【００４３】
図５は、通電量（Ｃ／Ｌ）によるタリウムの濃度変化を示す図である。
図中、Ａは通電のみによる電気分解を示すもので、特に何もせず通電のみによる電気分解を行ったために、時間の経過と共にｐＨが酸性に変化し、通電量に反比例して水溶液中のタリウム濃度が減少している。
Ｂは、通電時に水酸化カリウムを添加してｐＨを弱アルカリに維持した場合の電気分解を示すもので、Ａと同様、通電量に反比例して水溶液中のタリウム濃度が減少している。
Ｃは、通電時に塩化カリウムを添加した場合の電気分解を示すもので、電極上への析出は認められず、茶色の酸化タンタルの沈澱が認められ、Ａと同様、通電量に反比例して水溶液中のタリウム濃度が減少している。
このように、通電のみ、水酸化カリウム添加、塩化カリウム添加、のいずれの場合においても、通電量（Ｃ／Ｌ）に反比例して水溶液中のタリウム濃度が減少していることが分かる。
【図面の簡単な説明】
【００４４】
【図１】本発明の一実施形態のタリウム及び硝酸カリウムの回収装置を示す模式図である。
【図２】本発明の実施例１の析出物の粉末Ｘ線回折（ＸＲＤ）図形を示す図である。
【図３】本発明の実施例１の微結晶の粉末Ｘ線回折（ＸＲＤ）図形を示す図である。
【図４】本発明の実施例３の析出物の粉末Ｘ線回折（ＸＲＤ）図形を示す図である。
【図５】通電量によるタリウムの濃度変化を示す図である。
【符号の説明】
【００４５】
１  溶解槽
２  高温水蒸気供給用配管
３  電気分解槽
４  直流安定化電源
５  固液分離機
６  結晶缶
７  高温水蒸気供給用配管
８  固液分離機
【図１】
2010053416.tif 000003
【図２】
2010053416.tif 000004
【図３】
2010053416.tif 000005
【図４】
2010053416.tif 000006
【図５】
2010053416.tif 000007